Copolymer, rubber composition, cross-linked rubber, cross-linked foam, and uses thereofThe present invention provides a rubber composition having adequate foamability, uses thereof, a copolymer contained in the rubber composition, a rubber composition capable of providing a cross-linked foam, which has a low specific gravity and an excellent shape-retaining property even when the usage of a nonconjugated polyene is reduced, and a cross-linked rubber and a cross-linked foam, which are produced from the rubber composition. A copolymer (A) according to the present invention is a copolymer including structural units derived from ethylene [A], an α-olefin [B], a nonconjugated polyene [C-1], in which one carbon-carbon double bond (C═C) polymerizable with a metallocene catalyst is present in one molecule, and a nonconjugated polyene [C-2], in which two bonds of C═C polymerizable with the metallocene catalyst are present in one molecule, and being synthesized with the metallocene catalyst, wherein (1) the units derived from the component [B] constitute 10 to 50 percent by mole, (2) the total of the units derived from the component [C-1] and the units derived from the component [C-2] is 1.0 to 6.0 percent by mole, (3) the molar ratio of the units derived from the component [C-1] to the units derived from the component [C-2] is 75/25 to 99.5/0.5, (4) [ML (1+4) 100° C.] is 10 to 200, and (5) 50>activation energy of fluidization (kJ/mol)>35 is satisfied.A copolymer (A) comprising structural units derived from ethylene [A], an α-olefin [B] having 3 to 20 carbon atoms, a nonconjugated polyene [C-1], in which among carbon-carbon double bonds, only one carbon-carbon double bond polymerizable with a metallocene catalyst is present in one molecule, and a nonconjugated polyene [C-2], in which among the carbon-carbon double bonds, two carbon-carbon double bonds polymerizable with the metallocene catalyst are present in one molecule, and being synthesized through the use of the metallocene catalyst, wherein the nonconjugated polyene [C-1] is 5-ethylidene-2-norbornene (ENB), and the nonconjugated polyene [C-2] is 5-vinyl-2-norbornene (VNB), wherein (1) the structural units derived from the α-olefin [B] constitute 10 to 50 percent by mole in 100 percent by mole of the total structural units, (2) the total of the percent by mole of the structural units derived from the nonconjugated polyene [C-1] and the percent by mole of the structural units derived from the nonconjugated polyene [C-2] is 1.0 to 6.0 percent by mole, (3) the molar ratio of [C-1]/[C-2] is 87.3/12.7 to 99.5/0.5, (4) the Mooney viscosity [ML(1+4)100° C] measured at 100° C is 10 to 200, (5) the following formula (I) is satisfied:50activation energy of fluidization (Ea) [kJ/mol]35 (I), and(6) the apparent iodine value of the structural units derived from the nonconjugated polyene [C-21] is 0.1 to 2.0 g/100 g.
공중합체, 고무 조성물, 가교 고무, 가교 발포체 및 그들의 용도본 발명은 충분한 발포성을 갖는 고무 조성물 및 그의 용도, 및 상기 고무 조성물에 포함되는 공중합체, 및 비공액 폴리엔의 사용량을 저감하더라도 저비중이고 형상 유지성이 우수한 가교 발포체가 얻어지는 고무 조성물 및 상기 고무 조성물로부터 얻어지는 가교 고무 및 가교 발포체를 제공한다. 본 발명의 공중합체(A)는 에틸렌[A], α-올레핀[B], 메탈로센 촉매로 중합 가능한 탄소·탄소 이중 결합(C=C)이 1분자 내에 1개 존재하는 비공액 폴리엔[C-1] 및 메탈로센 촉매로 중합 가능한 C=C가 1분자 내에 2개 존재하는 비공액 폴리엔[C-2]에서 유래하는 단위를 포함하는, 메탈로센 촉매에 의해 합성되는 공중합체이며, (1) 성분[B] 유래의 단위가 10 내지 50몰%, (2) 성분[C-1] 유래의 단위 및 성분[C-2] 유래의 단위의 합계가 1.0 내지 6.0몰%, (3) 성분[C-1] 유래의 단위와 성분[C-2] 유래의 단위의 몰비가 75/25 내지 99.5/0.5, (4) [ML(1+4)100℃]가 10 내지 200, (5) 50 003e# 유동 활성화 에너지(kJ/mol) 003e# 35를 만족한다.에틸렌[A], 탄소 원자수 3 내지 20의 α-올레핀[B], 탄소·탄소 이중 결합 중 메탈로센 촉매로 중합 가능한 탄소·탄소 이중 결합이 1분자 내에 1개만 존재하는 비공액 폴리엔[C-1], 및 탄소·탄소 이중 결합 중 메탈로센 촉매로 중합 가능한 탄소·탄소 이중 결합이 1분자 내에 2개 존재하는 비공액 폴리엔[C-2]에서 유래하는 구조 단위를 포함하는, 메탈로센 촉매를 사용하여 합성되는 공중합체(A)로서,(1) 탄소 원자수 3 내지 20의 α-올레핀[B]에서 유래하는 구조 단위가 전체 구조 단위 100몰% 중 10 내지 50몰%이고,(2) 탄소·탄소 이중 결합 중 메탈로센 촉매로 중합 가능한 탄소·탄소 이중 결합이 1분자 내에 1개만 존재하는 비공액 폴리엔[C-1]에서 유래하는 구조 단위의 몰%, 및 탄소·탄소 이중 결합 중 메탈로센 촉매로 중합 가능한 탄소·탄소 이중 결합이 1분자 내에 2개 존재하는 비공액 폴리엔[C-2]에서 유래하는 구조 단위의 몰%의 합계가 1.0 내지 6.0몰%이고,(3) 탄소·탄소 이중 결합 중 메탈로센 촉매로 중합 가능한 탄소·탄소 이중 결합이 1분자 내에 1개만 존재하는 비공액 폴리엔[C-1]에서 유래하는 구조 단위의 몰%와, 탄소·탄소 이중 결합 중 메탈로센 촉매로 중합 가능한 탄소·탄소 이중 결합이 1분자 내에 2개 존재하는 비공액 폴리엔[C-2]에서 유래하는 구조 단위의 몰%의 비([C-1]/[C-2])가 75/25 내지 99.5/0.5이고,(4) 100℃에서 측정되는 무니 점도[ML(1+4)100℃]가 10 내지 200이며,(5) 하기 수학식 I을 만족하고, 상기 탄소·탄소 이중 결합 중 메탈로센 촉매로 중합 가능한 탄소·탄소 이중 결합이 1분자 내에 2개 존재하는 비공액 폴리엔[C-2]에서 유래하는 구조 단위의 겉보기 요오드값이 0.1 내지 3.0g/100g인 것을 특징으로 하는 공중합체(A).[수학식 I]50 003e# 유동 활성화 에너지(Ea)[kJ/mol] 003e# 35